化学式:[式中、Rは飽和あるいは不飽和、直鎖あるいは分岐であってよい炭素原子数8~18のアルキル基であり、Xはスルフェート基あるいはホスフェート基または水素であり、はエチレンオキシド、プロピレンオキシドおよびブチレンオキシドから成る群から選ばれたアルキレンオキシド単位であり、nは0~50であり、およびmはゼロまたは1ないし30である]の化合物。化学式:[式中、Rは飽和あるいは不飽和、直鎖あるいは分岐であってよい炭素原子数8~18のアルキル基であり、Xはスルフェート基あるいはホスフェート基または水素であり、はエチレンオキシド、プロピレンオキシドおよびブチレンオキシドから成る群から選ばれたアルキレンオキシド単位であり、nは0~50であり、およびmはゼロまたは1ないし30である]の化合物の、オレフィン的な不飽和モノマーの乳化重合における共重合性乳化剤としての使用。Xはスルフェート基またはホスフェート基である、請求項2に記載の使用。スルフェート基またはホスフェート基は部分的あるいは全体的に中和された形態である、請求項3に記載の使用。アルコキシル化度nは1~30である、請求項2~4のいずれかに記載の使用。アルコキシル化度nは3~10であり、はエチレンオキシド単位である、請求項2~4のいずれかに記載の使用。オレフィン的な不飽和モノマーの乳化重合によるポリマーの製造方法であって、請求項1に記載の前記化合物を共重合性乳化剤として用いることを含む方法。発明の記述本発明によって取り組まれた課題は、単独あるいは他の化合物と混合して、乳化重合用の共重合性乳化剤として有用な化合物を提供するという課題である。これらは、乳化剤として乳化重合に使用されて、凝塊コアギュラムを最小限にする特別の効果を有するべきである。更に、これらの共重合性乳化剤は、水性で提供する際に流し込み可能ポンプ送り可能であるべきである。最後に、乳化重合における乳化剤としての使用によって、比較可能な非共重合性乳化剤を使用して得られたラテックスと比較して、それから得られたポリマーフィルムの耐水性および耐引っかき性に関する特性を改良したラテックスが提供されるべきである。本発明は、まず、一般式:[式中、Rは飽和あるいは不飽和、直鎖あるいは分岐であってよい炭素原子数8~18のアルキル基であり、Xはスルフェート基あるいはホスフェート基または水素であり、はエチレンオキシド、プロピレンオキシドおよびブチレンオキシドから成る群から選ばれたアルキレンオキシド単位であり、nは0~50であり、およびmはゼロまたは1ないし30である]の化合物を提供する。本発明は、更に、一般式:[式中、Rは飽和あるいは不飽和、直鎖あるいは分岐であってよい炭素原子数8~18のアルキル基であり、Xはスルフェート基あるいはホスフェート基または水素であり、はエチレンオキシド、プロピレンオキシドおよびブチレンオキシドから成る群から選ばれたアルキレンオキシド単位であり、nは0~50であり、およびmはゼロまたは1ないし30である]の化合物の、オレフィン的な不飽和モノマーの乳化重合における共重合性乳化剤としての使用を提供する。この乳化重合では、前記化合物を個々に、または、各々と、あるいは互いに混合して、そしてまた、所望により、従来の乳化剤と組み合わせて使用することができる。前述の式中、構成単位はエチレンオキシド、プロピレンオキシドおよびブチレンオキシドから成る群から選ばれたアルキレンオキシド単位である。前述の式に於いて、指数nおよびmは、構造上の構成要素nおよびmに関して、アルキレンオキシド構成要素の平均数を表わす。前述の化合物は、当業者に既知の任意の方法によって入手可能である。これは、典型的には、α‐オレフィンエポキシドと、エポキシドのオキシラン環を開環することによる、アリルアルコール上へのエチレンオキシド、プロピレンオキシドおよびまたはブチレンオキシドの付加生成物とを反応させる形態をとる。所望であれば、開環中に形成されたOH基を、スルフェート基またはホスフェート基に変換することができこのスルフェート基またはホスフェート基への変換は、所望であれば、アルコキシル化に先行させることができる。アリルアルコール上へのエチレンオキシドあるいはプロピレンオキシドおよびまたはブチレンオキシドの付加生成物、当業者に知られることとなるように、アリルアルコールをアルコキシル化触媒の存在下でエチレンオキシド、プロピレンオキシドおよびまたはブチレンオキシドと反応させることによって入手可能でありこれは、下記式スキームを使用して説明することができ、ここで、およびnは式での意味と同様である。アルコキシル化は、エチレンオキシド、プロピレンオキシドおよびブチレンオキシドを個々に使用し、各々と、あるいは互いに混合使用して行なうことができる。指数nは平均であるそのため、CH2CHCH2OnHの場合、記述n1は1molのアリルアルコールが1molのアルキレンオキシドと反応していることを意味する一方、n2は1molのアリルアルコールが2molのアルキレンオキシドと反応していることを意味し、n6は1molのアリルアルコールが6molなどのアルキレンオキシドと反応していることを意味する、等々である。従って、指数nは、アリルアルコールおよび使用されたアルキレンオキシドのモル反応比率を表わす一方、アリルアルコールアルコキシレートは使用される触媒に応じてその同族体分布において異なり得る。式に於いて指数nは、上記のように、0から50までの数である。好ましくは、それは1~30、とりわけ3~10である。nはアルキレンオキシド単位nの数を示し、また、アルキレンオキシド単位はエチレンオキシド、プロピレンオキシドおよびブチレンオキシドから成る群から選ばれるため、これが、nが全nセグメントnによって表わされる全体を意味するものと理解すべきである中に存在するすべてのエチレンオキシド、プロピレンオキシドおよびブチレンオキシド単位の合計を示すことを意味するものと理解すべきであることに、明らかに注目し得る。全nセグメントは、もっぱらエチレンオキシド、プロピレンオキシドあるいはブチレンオキシド単位から構成することができるか、またはランダム分布として、あるいはブロックに於いて、これらの単位を混合形態で含むことができる。好ましくは、化合物の全nセグメントは、もっぱらエチレンオキシドおよびまたはプロピレンオキシド単位から構成される。より好ましくは、化合物の全nセグメントは、もっぱらエチレンオキシド単位から構成される。式に於いて指数mは、上記のように、ゼロまたは1から30までの数である。ある実施形態では、mは0である。別の実施形態では、mは1~10、とりわけ3~10である。mはアルキレンオキシド単位mの数を示し、また、アルキレンオキシド単位はエチレンオキシド、プロピレンオキシドおよびブチレンオキシドから成る群から選ばれるため、これが、mが全mセグメントmによって表わされる全体を意味するものと理解すべきである中に存在するすべてのエチレンオキシド、プロピレンオキシドおよびブチレンオキシド単位の合計を示すことを意味するものと理解すべきであることに、明らかに注目し得る。全mセグメントは、もっぱらエチレンオキシド、プロピレンオキシドあるいはブチレンオキシド単位から構成することができるか、またはランダム分布として、あるいはブロックに於いて、これらの単位を混合形態で含むことができる。好ましくは、化合物の全mセグメントは、もっぱらエチレンオキシドおよびまたはプロピレンオキシド単位から構成される。より好ましくは、化合物の全mセグメントは、もっぱらエチレンオキシド単位から構成される。基Xはスルフェート基あるいはホスフェート基または水素である。ある実施形態では、基Xは水素である。ある実施形態では、基Xはスルフェート基またはホスフェート基である。化合物におけるスルフェートおよびまたはホスフェート基Xは、部分的にあるいは全く中和された形態である。スルフェートまたはホスフェート基は、例えば、水酸化ナトリウム、水酸化カリウム、水酸化カルシウムあるいは水酸化マグネシウムのようなアルカリあるいはアルカリ土類金属水酸化物、あるいはアンモニアまたはエタノールアミンのようなアミンによって中和してよい。化合物の塩形態は、良好な水溶性が顕著である。式の化合物は、例えば、アルコキシル化アリルアルコールとα‐オレフィンオキシドとを反応させ、所望であれば、得られた生成物をスルフェート化あるいはホスフェート化することによって得られる。本発明によって使用される化合物は、それとは異なる他のオレフィン的に不飽和なモノマーと一緒に容易かつ完全に重合する一方で、泡を含まず均質なエマルジョンの形成を促進する。Xがスルフェート基またはホスフェート基である化合物は好適である。それらは、乳化重合において部分的にあるいは完全に中和された形態で好ましく使用される。この部分的にあるいは完全に中和された形態は、化合物を従来方法で、例えば水酸化ナトリウム、水酸化カリウム、水酸化カルシウムあるいは水酸化マグネシウムのようなアルカリあるいはアルカリ土類金属水酸化物、またはアンモニアあるいはエタノールアミンのようなアミンによって、部分的にあるいは完全に中和することにより容易に得られる。化合物の塩形態は、良好な水溶性が顕著である。本発明はさらに、前記上述の化合物を共重合性乳化剤として使用する、オレフィン的な不飽和モノマーの乳化重合によってポリマーを調製する方法を提供する。化合物を特に塩形態で使用する本発明方法は、格別な剪断および電解質安定性、ならびに低いコアギュラム含有量を有するポリマーを与える。本発明の1つの実施形態は、温度変動への安定性が同じくさらに顕著で、フィルム中への乳化剤の任意の識別可能な移行を生じさせないラテックスを提供する。それが実質的に泡を含まず揮発性有機化合物の形成を確実に回避する点で、本発明の方法に一層の利点がある。ポリマー中へ乳化剤を取り込みが実質的に定量的であるので、その使用は生分解性問題を示すこともない。オレフィン的に不飽和の化合物は、さらに、単独重合する傾向を実質的に欠いている。乳化重合における乳化剤としての化合物の使用によって、比較可能な非共重合性乳化剤によって得られたそのようなラテックスと比較して、それから得られたポリマーフィルムの側の耐水性および耐引掻性に関する改良された特性を有するラテックスが提供されることを見出した。以外の非イオン性あるいは陰イオン界面活性剤を化合物と組み合わせて使用することもでき、同様に、特性の肯定的なプロファイルが示される。本発明のラテックスは、例えばコーティング産業において使用することができる。本発明のラテックスを使用して得られるコーティングは、従来のコーティングより高い防蝕を有することが判明した。特に、乳化剤として一般式の化合物を使用して得られるラテックスは、従来の乳化剤によって得られたラテックスよりも改善された凍解安定性を有することが、さらに見出された。モノマー本発明によって使用される、一般式のオレフィン的不飽和エステルは、実質的には産業上重要な全ての、本質的に水不溶性のモノマー、好ましくはアクリル酸化合物、スチレン化合物、ビニル化合物の乳化重合における乳化剤として有用である。これらのモノマーの代表例はビニル芳香族化合物、例えば、スチレン、ジビニルベンゼンあるいはビニルトルエン、重合性のオレフィンおよびジオレフィン、例えばプロペン、ブタジエンあるいはイソプレン、アクリル酸またはメタクリル酸と1~18個の炭素原子を有する直鎖状または分枝状アルコールとの、とりわけ1~8個の炭素原子有するアルコールとのエステル、特に好ましくはそのメチルエステル、エチルエステルおよびブチルエステル、2~12個の炭素原子を有する酸のビニルエステル、とりわけ酢酸ビニル、プロピオン酸ビニル、ビニル2エチルヘキサノエートおよびビニルラウレート、1~8個の炭素原子のアルキル基有するビニルアルキルエーテル、塩化ビニル、塩化ビニリデンなどである。本発明では、アクリル酸またはメタクリル酸に加え又は加えず、アルキルアクリレート、スチレンアクリレート、VeoVa化合物またはその混合物からなる群から選択されるモノマーが、特に好適である。本発明によって使用される、共重合性乳化剤が存在する状態で、モノマーを単独重合することができ、あるいは上記リストで挙げられた化合物の他のものと共重合することができる。さらに、さらに本質的に部分的にあるいは完全に水溶性の本発明による化合物以外のモノマーを50重量まで含む共重合を行なうことは可能であり、その例は、アクリロニトリル、メタクリロニトリル、マレインおよびまたはフマル酸の1~8個の炭素原子を有するハーフエステル、アクリル酸、メタクリル酸、マレイン酸、フマル酸、クロトン酸およびまたはイタコン酸である。ある実施形態では、本発明の方法において使用されるモノマーは、スチレンアクリル酸ブチル、酢酸ビニルアクリル酸ブチルあるいはスチレンブタジエンの組み合わせである。補助乳化剤さらに、本発明によって使用されるべき化合物およびを、既知の非イオン性およびまたはアニオン性補助乳化剤と組み合わせて使用することも可能である。これにより、例えばせん断力、温度効果および電解質に関して増強された安定性の分散体を得ることができる。使用する全モノマーに基づいて、05重量~5重量、好ましくは1重量~3重量の量で、補助乳化剤を添加する。補助乳化剤は、重合開始時に乳化剤と一緒に最初に充填してよく、あるいは重合の間に添加してもよい。さらなる態様では、補助乳化剤を使用するか共同使用してプレエマルションを調製し、重合の過程で加える。本発明のアクリル酸エステルおよびまたはメタクリル酸エステルを使用して得られた分散体を、後安定化用補助乳化剤と混合することも可能である。本発明によって使用されるべき化合物は、保護コロイドと一緒に使用することもできる。この種の保護コロイドの代表例は、完全にあるいは部分的に加水分解された酢酸ビニルのホモポリマーおよびまたはコポリマー、例えば部分的に加水分解されたポリ酢酸ビニル、あるいは酢酸ビニルとビニルエーテルの完全に加水分解されたコポリマーである。好適なコポリマーは、ポリビニルエーテルのエーテル部分に1~4個の炭素原子を有する。さらに、保護コロイドは多糖類に由来してよい。とりわけ、ヒドロキシエチルセルロース、ヒドロキシプロピルセルロース、カルボキシメチルセルロース、メチルセルロース、エチルセルロースあるいはセルロース混合エーテルなどのセルロースエーテルは適当である。ポリアクリルアミド、およびそのアクリル酸、アクリロニトリルあるいはアクリル酸エステルとのコポリマーも適当である。ナフタリンスルホン酸、ホルムアルデヒドあるいは他の水溶性ホルムアルデヒド樹脂、特にユリアホルムアルデヒド樹脂の縮合生成物を使用することは同様に可能である。最後に、カゼイン、ゼラチン、アラビアゴム、ならびに天然の澱粉および澱粉の置換誘導体、例えばヒドロキシエチル澱粉は、適当な保護コロイドである。乳化重合1つの実施形態では、モノマーの合計に基づいて01重量から25重量の量で、乳化重合において乳化剤を用いる。化合物を使用して当該方法の第1工程に於いて典型的に調製される水性分散体は、実際には、水あるいは水と水溶性有機溶媒の混合物中に15重量から75重量の重合モノマーを含む。20重量から60重量の範囲の乾燥残渣が好適であるしかしながら、15重量未満の乾燥残渣を有する水性分散体を、特別な用途のために得ることもできる。乳化重合の前述方法はまた、通例の重合助剤をさらに利用してよく、とりわけ開始剤、例えば、過硫酸カリウムあるいは過硫酸アンモニウムなどの無機過酸化物化合物または過酸化水素有機過酸化物化合物あるいは有機アゾ化合物が挙げられ、これらを乳化重合に使用することができる。開始剤は、通例の量、すなわち005重量から2重量、好ましくは01重量から05重量で用いられる。適当な助剤にはさらに緩衝物質、例えば重炭酸ナトリウム、ピロリン酸ナトリウムまたは酢酸ナトリウムが含まれ、それぞれ2重量までの量で使用することができる。ホルムアルデヒドスルホキシレートなどの促進剤も使用することができる。さらに、乳化重合において用いられる通例の分子量調節剤を使用することが可能であり、例えば、ブテノールあるいは、そうでなければ有機チオ化合物、例えばメルカプトエタノール、チオグリコール酸、オクチルメルカプタンあるいはtertドデシルメルカプタンが挙げられる。重合工程を行なうためには、乳化重合に於いて典型的に使用される様々な方法が可能であり、例えば、すべての反応物質の完全な初期充填、モノマー供給あるいはエマルジョン供給が挙げられる。一般に、この目的のために重合媒体の温度を50~100°C、とりわけ40~90°Cの範囲に維持する。pHは3と9の間の範囲に維持することが有利だが、本発明の化合物はより低いpH値での乳化重合をも許容する。乳化重合方法の前述の可能なバージョンは、撹拌機および測温装置を装備した冷却可能で加熱可能な容器中、例えば撹拌加圧タンク中で有利に実施される。コイル管反応器または所謂ループ反応器を使用することは同様に可能である。重合が終了した後、ポリマー分散体を冷却し、スクリーニング手段によって反応器から抜き出すことが有利である。反応生成物を固形生成物として分離すべき場合、ポリマー分散体を沈澱させ、あるいは、スプレー乾燥させることが有利である。しかし、好ましくは、重合されたままの分散体をペイント、接着剤、紙コーティングスリップ、あるいは他の被覆材用の結合剤として直接使用する。本発明によって使用されることになっている、化合物を使用する乳化重合方法のためのさらなる条件は、自由に選択でき、あるいは当業者によって従来方式で特別の要件に適合させることができる。